(57)【特許請求の範囲】
【請求項１】
有水晶体後房眼内レンズであって、架橋剤で架橋されたＮ−ビニルピロリドンおよび２−フェニルエチルメタクリレートのコポリマーを含む、レンズ材料としてのヒドロゲルを含み、該コポリマーが、５５重量％未満の平衡含水量、１．４１超の屈折率、および１６μｅｑ−ｍｍ／ｈｒ／ｃｍ２超の全ナトリウムおよび塩化物イオンフラックスを有する、有水晶体後房眼内レンズ。
【請求項２】
前記イオンフラックスが１６から２０μｅｑ−ｍｍ／ｈｒ／ｃｍ２である、請求項１に記載の有水晶体後房眼内レンズ。
【請求項３】
前記平衡含水量が５０から５５重量％の範囲である、請求項１または２に記載の有水晶体後房眼内レンズ。
【請求項４】
前記有水晶体後房眼内レンズが、レンズ注入器中に挿入するために折り畳める、請求項１、２または３に記載の有水晶体後房眼内レンズ。
【請求項５】
前記有水晶体後房眼内レンズが、移植された位置において留まるのに十分に強固である、請求項１、２、３または４に記載の有水晶体後房眼内レンズ。
【請求項６】
前記コポリマーが、７０重量％のＮ−ビニル−ピロリドンおよび２９重量％の２−フェニルエチルメタクリレートを含む、請求項１、２、３、４または５に記載の有水晶体後房眼内レンズ。
【請求項７】
前記架橋剤が、前記コポリマーの全重量に基づいて０．２から１．０重量％のアリルメタクリレートを含む、請求項６に記載の有水晶体後房眼内レンズ。
【請求項８】
前記コポリマーが、６８から７１重量％のＮ−ビニルピロリドンおよび２８から３０重量％の２−フェニルエチルメタクリレートを含む、請求項１に記載の有水晶体後房眼内レンズ。
【請求項９】
前記平衡含水量が５２重量％である、請求項８に記載の有水晶体後房眼内レンズ。
【請求項１０】
前記ナトリウムイオンフラックスが、１６から２０μｅｑ−ｍｍ／ｈｒ／ｃｍ２の間である、請求項８または９に記載の有水晶体後房眼内レンズ。
【請求項１１】
前記架橋剤が、前記コポリマーの全重量に基づいて０．２から１．０重量％のアリルメタクリレートを含む、請求項８、９、または１０に記載の有水晶体後房眼内レンズ。
【請求項１２】
前記有水晶体後房眼内レンズが、レンズ注入器中に挿入するために折り畳める、請求項８、９、１０、または１１に記載の有水晶体後房眼内レンズ。
【請求項１３】
前記有水晶体後房眼内レンズが、移植された位置において留まるのに十分に強固である、請求項８、９、１０、１１、または１２に記載の有水晶体後房眼内レンズ。
【発明の詳細な説明】
【技術分野】
【０００１】
本出願は、２００７年７月１９日に出願された米国仮特許出願第６０／９５０，７８２号に対する優先権を主張する。
【０００２】
（技術分野）
本明細書に記載される実施形態は、一般に、高い代謝産物フラックス（ｍｅｔａｂｏｌｉｔｅ  ｆｌｕｘ）を有するポリマーに関し、より詳細には、高いイオンフラックス（ｉｏｎ  ｆｌｕｘ）および代謝産物フラックスを有する眼内レンズ材料に関する。
【背景技術】
【０００３】
（背景）
ヒトの水晶体は、その健康および透明性を維持するために、能動的な代謝輸送過程を有することが知られている。水晶体は、水晶体の前半分の上皮細胞中にナトリウム−カリウム細胞ポンプを含むことが実証されている。これらのポンプは、天然水晶体の前極から中央周辺に位置し、水晶体の後半分は、いずれのポンプも含まないことが知られている。水晶体の表面全体の周囲に位置したナトリウムおよびカリウムチャネルが存在する。イオンの流れは、眼球環境における恒常性を維持するために必要である。水晶体全体にわたるイオンの循環の破壊は、系の不均衡をもたらし、白内障に至る場合がある。
【０００４】
場合によっては、患者が、視力の低下に遭遇する場合、眼内レンズの移植は、推奨される手順となり得る。ソフト眼内レンズは、侵襲性のより少ない手術を容易にするので、適切で可能であればソフト眼内レンズが好適である。一般に、ソフト眼内レンズは、２つの分類の材料、すなわち、アクリルまたはシリコーンから作製される。これらの材料のそれぞれは、親水性または疎水性となり得る。使用条件下で、材料が約５％超の水を含む場合、これは、一般に親水性とみなされる。それぞれの材料は、特定の種類の眼内レンズにおいて用途を見出す。一般的なヒドロゲル成分には、Ｎ−ビニルピロリドン（ＮＶＰ）およびメタクリル酸ヒドロキシエチル（ＨＥＭＡ）などが含まれる。場合によっては、平衡含水量は、ヒドロゲルの透過性と相関すると思われる。したがって含水量が高いほど、ヒドロゲルを通じた高いイオンおよび／または代謝産物フラックスが予期される。
【０００５】
天然水晶体を除去することなく移植される有水晶体（ｐｈａｋｉｃ）眼内レンズとして知られる、特別な分類の眼内レンズでは、以下に説明するように、特に、イオンおよび代謝産物フラックスが考慮事項である後房有水晶体レンズの場合、ヒドロゲルは好適であることが多い。２つの主要な分類の有水晶体レンズ、すなわち天然水晶体のすぐ前の後房中に移植される後房有水晶体レンズ、および虹彩の前の前眼房中に移植される前方有水晶体レンズが存在する。
【０００６】
有水晶体レンズは、天然水晶体を除去することなく移植されるので、天然水晶体の健康は、恒常性を維持するための栄養分の十分な供給によって維持されなければならない。後房有水晶体レンズの場合、有水晶体レンズ本体は、天然水晶体と虹彩の間に置かれ、これは、天然水晶体を往復する、硝子体中のイオンおよび／または代謝産物の流れを低減または妨害する場合がある。有水晶体レンズと天然水晶体の間の空間における、または有水晶体レンズの本体を通じた、イオンおよび代謝産物の十分な流れが欠如すると、白内障形成のリスクが増大する。疎水性レンズと比較して相対的に高いそのイオンフラックスのために、ヒドロゲルは後房有水晶体レンズにとって好適なレンズ材料である。合成有水晶体レンズ本体を通じたより高いイオンフラックスは、天然水晶体を往復するイオンおよび代謝産物のより大きな流速を可能にする。
【発明の概要】
【発明が解決しようとする課題】
【０００７】
上記に指摘したように、より高いイオンおよび／または代謝産物フラックスは、場合によっては高い平衡含水量と相関することができる。しかし、より高い平衡含水量は、一般に、より大きなレンズ厚さとも相関し、薄いレンズがより望ましい。したがって、レンズを通じた高いイオンおよび代謝産物フラックスに対する要望と、所望のレンズ厚さとの間でバランスを取らなければならない。
【０００８】
したがって、高いイオンおよび代謝産物フラックスを有し、生体適合性であり、有水晶体眼内レンズ材料としての使用に適した材料を開発することが望ましい。さらに、より薄い眼内レンズを可能にするために、高いイオンおよび代謝産物フラックス、および相対的に低い含水量を有する材料を開発することが望ましい。さらに、高いイオンおよび代謝産物フラックスを有するレンズおよび材料の他の望ましい特徴および特性は、添付の図面および前述の技術分野および背景技術とともに取り入れて、引き続く詳細な説明および添付の特許請求の範囲から明らかとなるであろう。
【課題を解決するための手段】
【０００９】
例示的な実施形態では、約５５重量％未満の平衡含水量を有するヒドロゲルを含む生体適合性ポリマー組成物を提供する。ヒドロゲルは、約１．４１超の屈折率、および約１６μｅｑ−ｍｍ／ｈｒ／ｃｍ２超のイオンフラックスを有する。
【００１０】
別の例示的な実施形態では、約６８から約７１重量％のＮ−ビニルピロリドン、および約２８から約３０重量％の２−フェニルエチルメタクリレートの重合生成物を含むポリマー組成物を提供する。この重合生成物は、約１．４１超の屈折率、および約５５重量％未満の平衡含水量を有する。
【００１１】
別の例示的な実施形態では、約６８から約７１重量％のＮ−ビニルピロリドン、および約２８から約３０重量％の２−フェニルエチルメタクリレートの重合生成物製の有水晶体後房眼内レンズを提供する。この重合生成物は、約１．４１超の屈折率、および約５５重量％未満の平衡含水量を有する。さらに、これは、約１６から約２０μｅｑ−ｍｍ／ｈｒ／ｃｍ２の間のイオンフラックスを有することができる。
例えば、本発明は、以下の項目を提供する。
（項目１）
約５５重量％未満の平衡含水量、約１．４１超の屈折率、および約１６μｅｑ−ｍｍ／ｈｒ／ｃｍ２超の全ナトリウムおよび塩化物イオンフラックスを有するヒドロゲルを含む生体適合性ポリマー組成物。
（項目２）
前記イオンフラックスが約１６から約２０μｅｑ−ｍｍ／ｈｒ／ｃｍ２である、項目１に記載の生体適合性ポリマー組成物。
（項目３）
前記平衡含水量が約５０から約５５重量％の範囲である、項目１または２に記載の生体適合性ポリマー組成物。
（項目４）
前記ヒドロゲルの眼内レンズが、レンズ注入器中に挿入するために折り畳める、項目１、２または３に記載の生体適合性ポリマー組成物。
（項目５）
前記ヒドロゲルの眼内有水晶体レンズが、移植された位置において留まるのに十分に強固である、項目１、２、３または４に記載の生体適合性ポリマー組成物。
（項目６）
前記ヒドロゲルが、約７０重量％のＮ−ビニル−ピロリドンおよび約２９重量％の２−フェニルエチルメタクリレートを含む、項目１、２、３、４または５に記載の生体適合性ポリマー。
（項目７）
架橋剤をさらに含む、項目６に記載の生体適合性ポリマー組成物。
（項目８）
前記架橋剤が約０．２から約１．０重量％のアリルメタクリレートを含む、項目７に記載の生体適合性ポリマー組成物。
（項目９）
約６８から約７１重量％のＮ−ビニルピロリドンおよび約２８から約３０重量％の２−フェニルエチルメタクリレートからの重合生成物を含み、前記重合組成物は約１．４１超の屈折率および約５５重量％未満の平衡含水量を有するポリマー組成物。
（項目１０）
全ナトリウムおよび塩化物イオンフラックスが約１６μｅｑ−ｍｍ／ｈｒ／ｃｍ２超である、項目９に記載のポリマー組成物。
（項目１１）
前記平衡含水量が約５２重量％である、項目９または１０に記載のポリマー組成物。
（項目１２）
前記ナトリウムイオンフラックスが、約１６から約２０μｅｑ−ｍｍ／ｈｒ／ｃｍ２の間である、項目９、１０または１１に記載のポリマー組成物。
（項目１３）
架橋剤が、約０．２から約１．０重量％のアリルメタクリレートを含む、項目９、１０、１１または１２に記載のポリマー組成物。
（項目１４）
前記ポリマー組成物の眼内レンズが、レンズ注入器中に挿入するために折り畳める、項目９、１０、１１、１２または１３に記載のポリマー組成物。
（項目１５）
前記ポリマー組成物の眼内有水晶体レンズが、移植された位置において留まるのに十分に強固である、項目９、１０、１１、１２、１３または１４に記載のポリマー組成物。
（項目１６）
紫外光吸収剤をさらに含む、項目９、１０、１１、１２、１３、１４または１５に記載のポリマー組成物。
（項目１７）
約６８から約７１重量％のＮ−ビニルピロリドンおよび約２８から約３０重量％の２−フェニルエチルメタクリレートの重合生成物を含み、前記重合組成物は約１．４１超の屈折率および約５５重量％未満の平衡含水量を有する有水晶体後房眼内レンズ。
（項目１８）
インビトロで対照のウサギ天然水晶体と比較したとき、重合生成物で覆われたウサギ水晶体は、対照の１００パーセントを満たす、項目１７に記載の有水晶体眼内レンズ。
（項目１９）
前記重合生成物が約７０重量％のＮ−ビニルピロリドン、および約２９重量％の２−フェニルエチルメタクリレート、および約５２重量％の平衡含水量を含む、項目１７または１８に記載の有水晶体後房レンズ。
（項目２０）
前記有水晶体後房レンズの全ナトリウムおよび塩化物イオンフラックスが、約１６から約２０μｅｑ−ｍｍ／ｈｒ／ｃｍ２である、項目１７、１８または１９に記載の有水晶体後房レンズ。
【図面の簡単な説明】
【００１２】
【図１】ウサギ水晶体において白内障形成を引き起こすのを回避するための、レンズ材料の能力に対するイオンフラックスの効果を例示する棒グラフである。
【発明を実施するための形態】
【００１３】
以下の詳細な説明は、本質的に単に例示的であり、記載される実施形態、または記載される実施形態の用途および使用を限定することを意図していない。さらに、前述の技術分野、背景技術、課題を解決するための手段または以下の詳細な説明において、いずれの表した理論、または暗示した理論によって束縛される意図はない。
【００１４】
明細書および特許請求の範囲において、用語「イオンフラックス」は、ナトリウムフラックスおよび塩化物フラックスを別々に測定し、次いでこの２つを一緒に加えることによって求められる全フラックスを意味する。高いイオンフラックスは、約１６μｅｑ−ｍｍ／ｈｒ／ｃｍ２以上のフラックスを指す。イオンフラックスは、以下にここで記載される技法によって測定することができる。
【００１５】
予備的事項として、後房有水晶体レンズについての主な設計方策の１つは、静的な状態で水晶体から可能な限り遠く離してレンズを配置することを伴う。これは、虹彩を前房に深く押し込むレンズをもたらす場合がある。したがって、この設計は、移植される有水晶体レンズを天然水晶体の上に浮かせ、この２つの間に流体層を残して、代謝産物が天然水晶体を往復して流れることを可能にする。天然水晶体に近接して有水晶体レンズを配置することは、白内障発生をもたらす場合があるか、もたらすことになる程度に、代謝産物の流れを乱す場合があると一般に考えられている。この考えは、多くの臨床研究において確認されている。
【００１６】
反対に、本技術の実施形態は、高いイオンフラックスレンズ材料を提供し、これは、眼の代謝産物に対して非常に透過性であるので、これらの材料の有水晶体レンズは、天然水晶体に近接して配置することができ、それによって虹彩のいかなる変位も最小限にする一方で、有水晶体レンズ材料を通じた天然水晶体への高いイオンフラックスも可能にする。したがって、本レンズ材料は、十分に高いイオン透過性を有することによって、レンズ本体から天然水晶体への代謝経路を提供する。
【００１７】
例示的な実施形態では、生体適合性の、高イオンフラックスおよび高代謝産物フラックス材料は、後房有水晶体眼内レンズを作製するのに適している。この材料は、約５５重量％未満の平衡含水量を有する。したがってこれは、薄い、高フラックス後房有水晶体眼内レンズを形成するのに極めて適している。さらに、この材料は、眼内レンズ注入器を使用して眼に挿入することを容易にするために折り畳むことができ、眼に入るとレンズ形状に直ちに「跳ね戻る」のに十分な弾性を有する。さらに、このレンズ材料は、移植後の眼内のその位置においてレンズを維持するのに十分に堅く、または強固である。いくつかの実施形態の材料は低温で強固過ぎて折り畳めないが、約３０℃で、この材料は、眼内レンズ挿入のための眼内レンズ注入器に収まるほど柔軟で折り畳める。
【００１８】
例示的な実施形態のゲルを水和させることによってヒドロゲルを形成するために、水を添加すると、ゲルは、約３０体積％膨潤する。本明細書および特許請求の範囲において、用語「平衡含水量」または「ＥＷＣ」は、以下の方法によって得られる含水量を指すことに注意されたい。乾燥ポリマー材料を天秤で計量し、乾燥重量を記録する。次いでこのポリマーを、脱イオン水または平衡塩溶液で満たされたバイアル中に入れる。このバイアルを水浴中に置き、所望の温度で平衡化させる。約２４時間後、ポリマーを水から取り出し、あらゆる付着している表面水を、ティッシュペーパーで拭くことによって除去する。ティッシュペーパーで拭いたポリマーを計量することによって水和重量を得る。平衡含水量は、［（水和重量−乾燥重量）／水和湿潤重量］×１００＝ＥＷＣ重量％として計算される。
【００１９】
ヒドロゲルの透過性を特徴づけるために、膜拡散技法は、放射性同位体を使用することによって、ヒドロゲルを通じたナトリウムおよび塩化物の通過をモニターする。簡単に言えば、厚さを求めた後、それぞれのヒドロゲルレンズ試験試料は、それぞれが流体拡散のために中央に３ｍｍ開口部を有する、２つのテフロン（登録商標）ディスクの間に固定する。固定されたアセンブリーは、それぞれが３ｍｌの内部体積を有し、ウォータージャケットで囲まれている、２つのガラス拡散セルの間に取り付ける。アッセイの間、循環水浴を使用することによって、温度を３７℃で維持する。拡散セルは、磁気攪拌機上に置き、これは、それぞれの拡散チャンバー内の磁気撹拌ペレットを作動させる。チャンバーを、３ｍｌのＢＳＳ（平衡塩溶液）で満たす。時間ゼロで、セルＡ（高温側）にＣｌ３６を添加して、１μＣｉ／ｍｌの最終濃度にする。３０、４５、６０、および７５分で、セルＢ（低温側）から０．３ｍｌのＢＳＳを取り出し、液体シンチレーション溶液と混合することによって、β放射能をカウントする。それぞれの時間に、等しい体積の新鮮なＢＳＳをセルＢに戻して添加する。最後の採取の直後に、セルＡにＮａ２２を添加して、２μＣｉ／ｍ１の最終濃度にする。セルＢ中のＢＳＳの採取を、上記と同じ時間間隔で繰り返し、それぞれの量を、さらに処理することなくγ放射能についてカウントする。それぞれの同位元素サイクルの開始と最後に、セルＡ中の５μｌの体積の放射性溶液を取り出し、比放射能（ｃｐｍ／μＥｑ）を測定する。ＮａおよびＣｌのμ当量（μＥｑ）は、ＢＳＳ中の全ＮａおよびＣｌ濃度から計算する。ＮａおよびＣｌフラックスの時間動態を、それぞれの試験試料について別々にプロットし、μＥｑ／ｈｒのイオンフラックスを、それぞれのイオンについて測定する。全イオンフラックス係数は、ＮａおよびＣｌフラックスの合計から計算し、μＥｑ／ｈｒ−ｃｍ２として表す。
【００２０】
好適な実施形態では、レンズ材料の組成物は、架橋剤、例えば、アリルメタクリレート（ＡＭＡ）で架橋した、Ｎ−ビニルピロリドン（ＮＶＰ）と２−フェニルエチルメタクリレート（ＰＥＭＡ）のコポリマーを含む。例示的な実施形態の高イオンフラックス組成は以下の通りである。
ＮＶＰ  約６８から約７１重量％、好ましくは約７０重量％。
ＰＥＭＡ  約２８から約３１重量％、好ましくは約２９重量％。
ＡＭＡ  約０．１から約１．０重量％。
【００２１】
例示的な実施形態のレンズ材料は、約５５重量％未満の平衡含水量、約１．４１超の屈折率、ならびに約１６から２０μｅｑ−ｍｍ／ｈｒ／ｃｍ２の間の全ナトリウムおよび塩化物イオンフラックスを有することが好ましい。
【００２２】
これらの例示的な実施形態のヒドロゲルの高屈折率は、低平衡含水量と相まって、高フラックス後房有水晶体レンズの作製を可能にし、これは、白内障発生のリスクを著しく増大させることなく、より低いイオンフラックスを有する有水晶体レンズよりも、天然水晶体に近接して配置することができる。実際に、ウサギ水晶体を用いたインビトロ白内障発生試験は（以下の実施例に記載する）、高イオンフラックス材料は、白内障発生を回避することに関して、著しく優れた性能を有することを実証する。ウサギ水晶体の複数の対のそれぞれの一方は、例示的な実施形態の高フラックス材料のレンズで覆い、他の水晶体は、覆われていない対照であった。覆われた水晶体は、その覆われていない対と同じぐらい長く白内障がないままであることによって、対照の少なくとも１００％を満たした。さらに、高イオンフラックスおよび高代謝産物フラックスの結果として、高屈折率および低平衡含水量と相まって、このレンズ材料は、すべての種類の薄い眼内レンズを作製するのに使用することができる。例示的な実施形態のこれらの材料は、十分に高いイオンおよび代謝産物フラックスを提供することによって、天然水晶体の健康を維持し、白内障形成のリスクを低減するだけでなく、この材料は、レンズ注入器を使用してレンズを挿入するために折り畳むこともでき、また、移植されると、適切な位置に留まるのに十分堅い。
【００２３】
高フラックスヒドロゲルレンズ材料は、任意の様々な方法によって作製することができる。例示的な一実施形態では、ヒドロゲルは、モノマー成分と開始剤を混合し、次いでこの混合物を、レンズの鋳型の空洞に注ぐことによって作製することができる。次いで液体配合物は、重合することができる。いくつかの実施形態では、この液体は、熱によって硬化することができ、他の実施形態では、これらは、紫外光を使用して重合することができる。
【００２４】
形成されると、このヒドロゲルは、旋盤プロセスを使用してレンズ形状に切断することができるか、またはキャスト成形技法を使用して調製することができる。このプロセスにおいて、鋳型自体がレンズの形状を画定し、旋盤作業を必要としない。
【００２５】
以下の実施例は、単に例示的であり、本明細書に記載し、主張した実施形態の範囲を限定しない。
【実施例】
【００２６】
以下の実施例は、天然水晶体の白内障発生間までの時間、およびヒドロゲル材料で覆われた水晶体についての「対照の百分率（ｐｅｒｃｅｎｔ  ｏｆ  ｃｏｎｔｒｏｌ）」を試験するのに使用される一般的な方法を例示する。
【００２７】
ウサギ角膜を、白内障発生について試験するのに使用する。１匹のメスのニュージーランド白色（ＮＺＷ）ウサギからの両水晶体は、ＣＯ２で窒息させた後、眼球除去する。水晶体は、無菌条件を使用して球体から慎重に解剖し、前極を上にして、支持ホルダー上に置くべきである。支持ホルダーは、容器底部の上で、水晶体を外周で支持するように設計されるべきである。これにより、それぞれの水晶体を、実験全体を通して溶液中に浸すことが可能になる。水晶体との金属機器の接触、または他の損傷を与える接触を回避するために注意を働かせるべきである。容器は、標準的な６ウェル培養皿とすることができ、これは、１匹のウサギからの２つの水晶体のそれぞれを含むことになる。それぞれの水晶体を、Ｌ−グルタミンの原液、およびペニシリン／ストレプトマイシン（０．２ｍＭの最終濃度および１ミリリットル当たり１００単位のペニシリン／０．１ｍｇのストレプトマイシン）に加えて、アール塩およびウシ胎児血清を４％の濃度まで含む、約１１ｍｌの水媒質で覆う。水媒質は、１日おきに完全に交換するべきであり、それぞれの日に、水晶体は、透明度およびまたは混濁について視覚的に検査されるベきである。混濁が検出される場合、位置（後方であるか前方であるか）および範囲の程度を記録する。混濁が最初に記録された日を含めないで、混濁のない全日数をカウントする。
比較例
対照研究を行い、ここで、１０匹のウサギからの２０個の眼を上述した試験手順にかけた。これらの水晶体は、これらを覆う、いずれの合成レンズも有していなかった。結果は、明白な異常値を除いた後、同じウサギからの両眼は同様に応答したことを示した。したがって、実際の試験での合成レンズ有りおよび無しの対になった眼（すなわち、同じウサギからの眼）の水晶体を比較することが可能であるはずである。
【００２８】
上述した方法を使用して、本高イオンフラックスレンズ材料の実施形態を使用して、白内障発生試験を行った。ウサギ天然水晶体の複数の対のそれぞれについて、本技術の実施形態の高イオンフラックスヒドロゲル材料製の合成レンズで、対のウサギ水晶体の一方の球体前方を完全に包囲し、他方のウサギ天然水晶体は、覆われていない対照であった。合成レンズは、平均のウサギの水晶体の半径と一致する後方の半径を用いて設計し、約４００μｍの一定の厚さを有していた。比較材料ＡおよびＢのレンズをいくつかの試験で使用し、本技術Ｃ、ＤおよびＥの例示的な実施形態を、他の試験で試験した。合成レンズ材料の組成は、以下の通りであった。
組成Ａ＝架橋ポリヒドロキシエチルメタクリレート（ＰＨＥＭＡ）。
組成Ｂ＝５１．５３％のＮ−ビニルピロリドン、４４．０１％のフェニルブチルメタクリレート、３．９８％のベンゾトリアゾールヒドロキシエチルメタクリレートおよびアリルメタクリレート。
組成ＣおよびＤはともに＝７０％のＮ−ビニルピロリドン、２４．５％のＰＥＭＡ、５．０％のベンゾトリアゾールヒドロキシエチルメタクリレートおよび０．５％のアリルメタクリレート。
【００２９】
組成Ｅ＝３５％のＮ−ビニルピロリドン、６４．５％の２−メタクリル酸ヒドロキシエチル、および０．５％のアリルメタクリレート。
【００３０】
白内障発生までの時間の試験の結果を図１に示す。高イオンフラックスレンズは、他の材料のレンズより著しく良好に機能したことは明らかである。一対のウサギ水晶体について、本技術の実施形態の高イオンフラックス材料で覆われたウサギ水晶体は、その覆われていない対照の水晶体と同じぐらい長く白内障がなかった。
【００３１】
少なくとも１つの例示的な実施形態を、前述の詳細な説明において提示してきたが、膨大な数の変形が存在することが理解されるべきである。１つまたは複数の例示的な実施形態は、単に例であり、記載した実施形態の範囲、適用性、または構成を多少なりとも限定することは意図されていないことも理解されるべきである。むしろ、前述の詳細な説明は、１つまたは複数の例示的な実施形態を実行するための好都合な指針を当業者に提供する。添付の特許請求の範囲およびその法的な均等物に示される範囲を逸脱することなく、要素の機能および配置の様々な変更を行うことができることが理解されるべきである。
【図１】
0005415417.tif 000002